(57)【特許請求の範囲】
【請求項１】
パルプスラリーにポリアミドエピクロロヒドリン系のエポキシ樹脂と、アニオン性または両性であるグァガムと、硫酸バンドとを添加して調整された原料で抄紙を行う工程を有し、
前記ポリアミドエピクロロヒドリン系のエポキシ樹脂と前記アニオン性または両性であるグァガムとの添加比率が重量比率で１：１〜１：２の範囲であり、
前記アニオン性または両性であるグァガムに対する前記硫酸バンドの添加比率が０．１〜０．５倍であることを特徴とする紙の製造方法。
【請求項２】
前記パルプスラリーには、パルプ全量に対してコットンリンターパルプが２０質量％以上含まれることを特徴とする請求項１記載の紙の製造方法。
【請求項３】
前記パルプスラリー中のパルプの濾水度が３５０〜７５０ｍｌＣＳＦであることを特徴とする請求項１又は２に記載の紙の製造方法。
【請求項４】
前記ポリアミドエピクロロヒドリン系のエポキシ樹脂の添加率が、パルプの絶乾重量に対して１〜４質量％であることを特徴とする請求項１〜３のいずれかに記載の紙の製造方法。
【請求項５】
前記紙のＪＩＳ  Ｐ  ８１３５：１９９８に準拠する比湿潤引張強度が６．０Ｎｍ／ｇ以上であり、且つ、ＪＡＰＡＮ  ＴＡＰＰＩ  Ｎｏ．１８−２に規定された内部結合強度が１２５ｍＪ以上であることを特徴とする請求項１〜４のいずれかに記載の紙の製造方法。
【請求項６】
前記紙が水彩画用紙であることを特徴とする請求項１〜５のいずれかに記載の紙の製造方法。
【発明の詳細な説明】
【技術分野】
【０００１】
本発明は紙の製造方法に係り、特に、高度な湿潤強度と内部結合強度を有し水彩画用紙としても好適な紙の製造方法に関する。
【背景技術】
【０００２】
従来より、水彩画用紙には様々な適性が求められている。例えば、水の吸収性、発色性、色再現性といった一般的な適性、さらには絵具塗布、拭き取り時の紙面の強度などがあげられる。このような特性を付与するために水彩画用紙に関する様々な提案がなされている。例えば、特許文献１には、水性絵具の水が速やかに紙の内部に吸収され、画線がにじまず、均一な発色性を持ち、経時により紙が変色したり、強度劣化したりしにくい高級水彩紙を得る方法が提案されている。また特許文献２ではケミカルパルプに無緊張状態でマーセライズ処理したマリー麻繊維を混抄することによって、水彩画用紙中のセルロース繊維上に吸着される色素粒子の密度を増加させ、色素の深度効果を達成し、絵具の画用紙上での色再現性が測れる水彩画用紙を得る方法が提案されている。
【０００３】
特許文献３ではパルプスラリーにグァガムとポリアミドエピクロロヒドリン樹脂を重量比率で０．５：１〜１：１の範囲で添加して抄紙することによって良好な湿潤強度と耐アルカリ性を有する紙の製造方法が提案されている。また特許文献４ではパルプ系繊維に複合合成繊維を混合して湿潤時の強力及び寸法安定性の優れた高湿潤強力紙を提供する提案がされている。さらに特許文献５では原料調成時と抄紙直前の二度に分けて湿潤紙力剤を添加することによって遮蔽性、填料ＯＰＡＲを維持した状態で十分な湿潤強度が発現するような化粧板原紙の製造方法が提案されている。特許文献６ではパルプを主成分とし、表層と裏層とを含む２層以上の紙層からなる多層抄き紙であって、前記表層に含まれるパルプのうち７０〜１００質量％がＬＢＫＰであり、多層抄き紙全体に含まれるパルプのうち４０〜７０質量％がＮＢＫＰであり、坪量が１００〜３００ｇ／ｍ2であり、湿潤紙力増強剤が含まれることを特徴とする、高温多湿の環境下でも破れ難く、且つ熱転写方式、凸版印刷、グラビア印刷などの印刷適性を満足できる程度の表面平滑性を有する多層抄き紙が提案されている。
【０００４】
さらに、特許文献７では主成分に広葉樹クラフトパルプを用い、アクリルアミドを基剤とする紙力増強剤の存在下で抄紙され、蓋材用基材を離解した離解後パルプのフリーネスが３５０〜５００ｃｃであり、離解後パルプの重量平均繊維長が０．５〜１．０ｍｍであり、離解後パルプのうち９０重量％以上を繊維長１．５ｍｍ以下の繊維が占め、蓋材用基材の幅方向と流れ方向におけるインターナルボンドの平均値が、２００ｍＪ以上であることを特徴とする蓋材用基材が提案されている。
【先行技術文献】
【特許文献】
【０００５】
【特許文献１】特開平１０−０１８１９５号公報
【特許文献２】特開平１０−１６８７７９号公報
【特許文献３】特開平０６−２９４０９４号公報
【特許文献４】特開昭６２−０９０４００号公報
【特許文献５】特開２０１１−２１９８７４号公報
【特許文献６】特開２０１５−２１８４２２号公報
【特許文献７】特開２０１０−１４９８８１号公報
【発明の概要】
【発明が解決しようとする課題】
【０００６】
この様に湿潤紙力と内部結合強度を向上させる提案が種々されているものの、高い湿潤紙力と内部結合強度を要求される水彩画用紙では、従来の技術だけでは満足できる紙基材を得ることができなった。また、水彩画用紙では絵具適性を向上させるために主成分とするパルプとしてコットンパルプを選択することがあるが、コットンパルプを多量に配合すると湿潤紙力が低下する傾向にあり、濡れた筆で何度も擦られることに対する耐性については不十分であった。
【０００７】
本発明はこのような問題を鑑みてなされたものであり、その目的とするところは、濡れた状態でも良好な耐擦り強度（以下、「湿潤摩擦強度」ということがある）と内部結合強度をもつ紙の製造方法を提供することにある。なお、ここで「濡れた状態での耐擦り強度」「湿潤摩擦強度」とは、濡れた状態での紙表面の擦り強さを見る評価である。
【０００８】
本発明の他の目的とするところは、先の特徴に加え、良好な絵具適性を有する水彩画用紙の製造方法を提供することにある。
【０００９】
また、本発明の更に他の目的並びに作用効果については、以下の記述を参照することにより、当業者であれば容易に理解されるであろう。
【課題を解決するための手段】
【００１０】
本発明に係る紙の製造方法は、パルプスラリーにポリアミドエピクロロヒドリン系のエポキシ樹脂と、アニオン性または両性であるグァガムと、硫酸バンドとを添加して調整された原料で抄紙を行う工程を有し、前記ポリアミドエピクロロヒドリン系のエポキシ樹脂と前記アニオン性または両性であるグァガムとの添加比率が重量比率で１：１〜１：２の範囲であり、前記アニオン性または両性であるグァガムに対する前記硫酸バンドの添加比率が０．１〜０．５倍であることを特徴とする。
【００１１】
このような構成によれば、比湿潤引張強度、内部結合強度、湿潤摩擦強度に優れ、濡れた筆で何度も塗り重ねるような場合であっても十分な強度を有し、水彩画用紙としても好適な紙を製造することができる。
【００１２】
また、本発明の好ましい実施の形態においては、前記パルプスラリーには、パルプ全量に対してコットンリンターパルプが２０質量％以上含まれてもよい。
【００１３】
このような構成によれば、絵具の広がりが向上し、描画適性に優れた紙を製造することができる。
【００１４】
本発明の好ましい実施の形態においては、前記パルプスラリー中のパルプの濾水度が３５０〜７５０ｍｌＣＳＦであってもよい。
【００１５】
このような構成によれば、紙表面の地合いが整いやすくなり、より水彩画に適した紙面を有する紙を製造することができる。
【００１６】
本発明の好ましい実施の形態においては、前記ポリアミドエピクロロヒドリン系のエポキシ樹脂の添加率が、パルプの絶乾重量に対して１〜４質量％であってもよい。
【００１７】
このような構成によれば、湿潤摩擦強度と内部結合強度に優れ、抄紙系内等も汚さないバランスの取れた紙を製造することができる。
【００１８】
本発明の好ましい実施の形態においては、前記水彩画用紙のＪＩＳ  Ｐ  ８１３５：１９９８に準拠する比湿潤引張強度が６．０Ｎｍ／ｇ以上であり、且つ、ＪＡＰＡＮ  ＴＡＰＰＩ  Ｎｏ．１８−２に規定された内部結合強度が１２５ｍＪ以上であってもよい。
【００１９】
このような構成によれば、十分な湿潤摩擦強度と内部結合強度が担保され、濡れた筆で何度も紙面を擦った場合でも、紙面の荒れと紙粉の脱落が起こらず水彩画用紙として好適な紙を製造することができる。
【００２０】
本発明の好ましい実施の形態においては、前記紙が水彩画用紙として使用されてもよい。
【００２１】
このような構成によれば、十分な湿潤摩擦強度と内部結合強度、良好な絵具適性を有する水彩画用紙を提供することができる。
【発明の効果】
【００２２】
本発明によれば、優れた湿潤摩擦強度と内部結合強度をもつ紙を提供することができ、絵具を塗り重ねる際に濡れた筆で何度も紙面を擦られるような場合でも紙面の荒れや紙粉の脱落等が起こらない紙を提供することが可能となる。
【００２３】
また、本発明の好ましい実施の形態によれば、上述の特徴に加えて、更に良好な絵具適性をも有し、水彩画用紙として好適な紙を提供することが可能となる。
【図面の簡単な説明】
【００２４】
【図１】実施例及び比較例における紙の組成を示す図表（その１）である。
【図２】実施例及び比較例における紙の組成を示す図表（その２）である。
【図３】実施例及び比較例における紙の物性を示す図表である。
【発明を実施するための形態】
【００２５】
本発明において用いるパルプは特に限定するものではなく、針葉樹晒クラフトパルプ（ＮＢＫＰ）、針葉樹晒サルファイトパルプ（ＮＢＳＰ）、広葉樹晒クラフトパルプ（ＬＢＫＰ）、広葉樹晒サルファイトパルプ（ＬＢＳＰ）に代表される木材漂白化学パルプを使用することができる。また、必要に応じて、ＧＰ（砕木パルプ）、ＴＭＰ（サーモメカニカルパルプ）、ＢＣＴＭＰ（晒ケミサーモメカニカルパルプ）等の機械パルプ、古紙パルプ、更には、木材パルプ以外の楮、三椏、雁皮、麻、バガス、ケナフ、竹、コットンリンターなどの非木材パルプ、合成パルプ、合成繊維なども適宜選択して使用することができる。これらの中でも、描画適性の向上の点から、コットンリンターパルプを含有させることが好ましい。
【００２６】
本発明においては、パルプスラリーにコットンリンターパルプを含ませることで、描画適性に優れた水彩画用紙としても好適な紙を得ることができる。コットンリンターパルプは木材パルプ等に比べて比較的繊維長が長いため、毛管現象により用紙表面における絵具の広がりを適度に向上させることができる。このため、コットンリンターパルプを配合した紙は、水性絵具に対する優れた描画適正（以下、「絵具適正」ということがある）を有し、水彩画用紙としてより好適なものとなる。
【００２７】
本発明においてコットンリンターパルプの配合量は特に限定するものではないが、全パルプに対し、２０質量％以上であることが好ましく、５０質量％以上であればより好ましく、７０質量％以上であれば更に好ましい。基本的にはコットンリンターパルプの配合量が多くなるほど紙の絵具適正は向上する。
【００２８】
尚、コットンリンターパルプは、他の木材パルプ（例えばＬＢＫＰ）に比べて、湿潤摩擦強度が得られ難い問題があり、ＬＢＫＰと併用する場合であっても、コットンリンターパルプの配合量が多くなるほど湿潤摩擦強度は低下する傾向にある。つまり、コットンリンターパルプを配合することによる絵具適正の付与と湿潤摩擦強度とはトレードオフの関係にあり、両立させることは困難であった。しかしながら、本発明によれば、エポキシ樹脂と、アニオン性または両性であるグァガムと、硫酸バンドとを併用したことにより、コットンリンターパルプを用いても、高度な湿潤摩擦強度と内部結合強度を有する紙が得られ、絵具適正と湿潤摩擦強度とを両立させることができる。そして、高度な湿潤摩擦強度と内部結合強度、絵具適性に優れるため、本発明に係る紙は、絵具を重ね塗りするなどの際に濡れた筆などで何度も擦られても紙表面が毛羽立ちにくく、水彩画用紙として好適に用いることができる。
【００２９】
本発明において用いられるパルプの濾水度は特に限定するものではないが、それぞれのパルプについてカナダ標準濾水度（フリーネス）（ＪＩＳ  Ｐ  ８１２１：１９９５「パルプのろ水度試験方法」）で、３５０〜７５０ｍｌＣＳＦとすることが好ましく、より好ましくは４００〜７００ｍｌである。濾水度をこの範囲とすることで地合いを整えることが容易となり、地合いが整い適度な吸収性を有する水彩画に適した紙面を得やすくなる。パルプの濾水度が４００ｍｌＣＳＦ未満となると、吸水性が乏しくなり、絵具適正を満足できないおそれがある。逆に７５０ｍｌＣＳＦを超えると地合が悪化するおそれがある。
【００３０】
本発明において用いられるポリアミドエピクロロヒドリン系のエポキシ樹脂は、一例として、飽和二塩基酸とポリアルキレンポリアミンを縮合させてポリアミドを生成し、次いでエピクロロヒドリンを反応させることで作ることができる。このようなエポキシ樹脂は、水溶性、陽イオン性、熱硬化性であり、弱酸性からアルカリ性の広いｐＨ領域で紙に湿潤及び乾燥強度を付与する薬剤である。
【００３１】
本発明において用いられるポリアミドエピクロロヒドリン系のエポキシ樹脂の添加率は、パルプの絶乾重量当たり１〜４質量％とすることが好ましい。添加率が１質量％未満になると、エポキシ樹脂による効果が十分に得られず湿潤摩擦強度及び内部結合強度が十分に向上しないおそれがある。一方、添加率が４質量％を超えると、湿潤摩擦強度及び内部結合強度の向上が頭打ちとなることに加え、ポリアミドエピクロロヒドリン系のエポキシ樹脂の過剰な添加による抄紙系内の汚れが懸念され、経済的にも不利となる。
【００３２】
本発明において用いられるグァガムは多糖類の一種であり、主成分はマンノガラクタンである。インドやアメリカで栽培されるグァー（クラスタマメ）の木の種の胚乳から得られるもので、強度特性を高める為にビーター添加剤やウェットエンド添加剤、表面紙力剤などとして使用される。本発明において用いるグァガムとしては、アニオン性または両性のグァガムが有効である。これはカチオン性のポリアミドエピクロロヒドリン系のエポキシ樹脂と好適に結合し紙力を向上させる為である。
【００３３】
本発明においては、パルプスラリーに、ポリアミドエピクロロヒドリン系のエポキシ樹脂とグァガムとを重量比率で１：１〜１：２の範囲で添加する。グァガムの添加率がこの範囲より少なくなると湿潤摩擦強度の向上効果が不足する。逆に、グァガムの添加率がこの範囲より多くなると、パルプスラリーの電位が過剰なマイナスに偏ることで原料薬品の定着悪化につながり、結果として湿潤引張強度と内部結合強度の低下を及ぼす。
【００３４】
本発明において硫酸バンドの添加量は、パルプスラリー中のグァガムに対し０．１〜０．５倍とする。なおここで硫酸バンドの添加量は、硫酸アルミニウム１６水和物換算の値である。グァガムに対して硫酸バンドを上述の範囲で添加することで、紙の湿潤摩擦強度と内部結合強度が大幅に向上する。グァガムに対する硫酸バンドの添加量が０．１倍より小さくなると、硫酸バンドの添加量が不十分であるため硫酸バンドによる湿潤摩擦強度と内部結合強度の向上効果が十分に得られない。逆にグァガムに対する硫酸バンドの添加量が０．５倍より大きくなると、湿潤摩擦強度と内部結合強度の向上効果が頭打ちとなることに加え、パルプスラリーがカチオン性に偏ることで抄紙系内の汚れが懸念され、経済的にも不利となる。
【００３５】
硫酸バンドを添加することで湿潤摩擦強度と内部結合強度が向上するのは次のような作用機序によるものと考えられる。水彩画用紙として使用される際の使用状況を想定すると、絵具での描画時に水分が紙に浸透して濡れることによる強度低下が生じ、さらに筆等で擦られることによって紙層内のメクレや紙面の荒れ、紙粉の脱落が生じる。その為湿潤摩擦強度の強弱には、湿潤引張強度だけではなく内部結合強度も関連していると考えられる。本発明において硫酸バンドを添加することにより湿潤摩擦強度と内部結合強度が大幅に向上するのは、グァガムにより電位がマイナスに傾斜したパルプスラリーを硫酸バンドがカチオンで中和することでグァガムやエポキシ樹脂を含む抄紙薬品全般の定着が向上するためと考えられる。
【００３６】
尚、ポリアミドエピクロロヒドリン系のエポキシ樹脂と、アニオン性または両性であるグァガムと、硫酸バンドとの添加順は特に限定するものではないが、一例として、水中にパルプを分散させた後、ポリアミドエピクロロヒドリン系のエポキシ樹脂と、アニオン性または両性であるグァガムとを所定量添加して分散させ、その後に硫酸バンドを添加するという順番が考えられる。
【００３７】
本発明において、パルプスラリーには、本発明の目的とする効果を損なわない範囲で、填料、サイズ剤、紙力剤、歩留まり向上剤、等の各種製紙用資材を含有させることができる。填料としては、水和珪酸、ホワイトカーボン、タルク、カオリン、クレー、炭酸カルシウム、酸化チタン、アルミノケイ酸塩、焼成クレー、硫酸バリウム、合成樹脂填料などの公知の填料を１種以上使用することができ、この中でも炭酸カルシウムは、紙の保存性向上に効果がある。
【００３８】
本発明においてサイズ剤を用いる場合には、内添で良好なサイズ性を発揮するものが好ましく、例えば、パラフィンワックス系サイズ剤、マイクロクリスタリンワックス系サイズ剤、カルナウバ（カルナバワックス）系サイズ剤、アルキルケテンダイマーワックス系サイズ剤、ロジン系サイズ剤、アルケニル無水コハク酸サイズ剤等を１種以上使用することができる。紙力剤としては、澱粉、カチオン化澱粉、その他変性澱粉、ポリアクリルアミド系樹脂、尿素ホルマリン樹脂、メラミンホルマリン樹脂、植物ガム、ポリビニルアルコール、変性ポリビニルアルコール、ゴム系ラテックス、ポリエチレンオキサイド、ポリアミド樹脂などを１種以上使用することができる。紙力剤としては、これらの中でも表面強度と層間強度との向上に効果の高いカチオン化澱粉、ポリアクリルアミドを用いることが好ましい。
【００３９】
また本発明においては、必要に応じて紙の表面にサイズプレスで各種助剤を塗布することもできる。例えば、絵具の定着性や表面強度を向上させるためにサイズプレスでゼラチン、澱粉、ポリビニルアルコール、ポリアクリルアミド等の紙力剤を塗布することができる。他には、サイズ性を向上させる目的でスチレンアクリル系樹脂、アルキルケテンダイマー等の表面サイズ剤を塗布してもよい。
【００４０】
本発明において紙の抄紙方法は特に限定するものではなく、円網抄紙機、短網抄紙機、長網抄紙機、これらの抄紙機のコンビネーション抄紙機など従来から周知の抄紙機を使用して、単層または抄合わせにて抄造できる。抄合わせとする場合には抄合わせ各層の層間剥離を防止するために層間用澱粉等の紙力剤をスプレー塗布しても良い。
【００４１】
先にも述べたように、本発明に係る紙は湿潤摩擦強度と内部結合強度に優れたものである。なお、湿潤摩擦強度についてはＪＩＳ  Ｐ  ８１３５：１９９８（紙及び板紙−湿潤引張強さ試験方法）に準拠して測定された比湿潤引張強度が６．０Ｎｍ／ｇ以上、内部結合強度についてはＪＡＰＡＮ  ＴＡＰＰＩ  Ｎｏ．１８−２（紙及び板紙−内部結合強さ試験方法−第２部：インターナルボンドテスタ法）に規定された方法で測定された内部結合強度が１２５ｍＪ以上であれば本発明の目的を満足し、紙面の荒れや紙粉の脱落が生じない紙となる。
【実施例１】
【００４２】
次に、実施例及び比較例を挙げて本発明をより具体的に説明するが、本発明はこれらの例に限定されるものではない。また、例中の「部」、「％」は、特に断らない限りそれぞれ固形分換算での質量部又は質量％を示す。また、硫酸バンドについては硫酸アルミニウム１６水和物としての固形分部数を示す。
【００４３】
（実施例１）
コットンリンターパルプ（フリーネス５７４ｍｌＣＳＦ）１００部を水中に分散してパルプスラリーとし、該パルプスラリーにポリアミドエピクロロヒドリン系のエポキシ樹脂（商品名：ポリフィックス２５９、昭和電工株式会社製）１．０部、アニオン性のグァガム（商品名：メイプロイド８４０／Ｄ０、Ｄａｎｉｓｃｏ−Ｚａａｎｄａｍ−ＢＶ社製）１．０部、硫酸バンド（テクノ北越製）０．５部をそれぞれ添加し紙料を得た後、その紙料を用い実験用手抄き装置（十研式角型抄紙装置）にて抄紙して坪量９５ｇ／ｍ2の紙を得た。
【００４４】
（実施例２）
アニオン性のグァガムの添加率を２．０部とした以外は、実施例１と同様にして紙を得た。
【００４５】
（実施例３）
硫酸バンドの添加率を０．２部とした以外は、実施例２と同様にして紙を得た。
【００４６】
（実施例４）
硫酸バンドの添加率を１．０部とした以外は、実施例２と同様にして紙を得た。
【００４７】
（実施例５）
アニオン性のグァガム２．０部を両性のグァガム（商品名：メイプロイドＫ、Ｄａｎｉｓｃｏ−Ｚａａｎｄａｍ−ＢＶ社製）２．０部に変更した以外は、実施例２と同様にして紙を得た。
【００４８】
（実施例６）
ポリアミドエピクロロヒドリン系のエポキシ樹脂の添加率を２．０部に変更した以外は、実施例４と同様にして紙を得た。
【００４９】
（実施例７）
使用するパルプをコットンリンターパルプ（フリーネス５７４ｍｌＣＳＦ）５０部とＮＢＳＰ（フリーネス４９５ｍｌＣＳＦ）５０部に変更した以外は、実施例１と同様にして紙を得た。
【００５０】
（実施例８）
使用するパルプをコットンリンターパルプ（フリーネス５７４ｍｌＣＳＦ）５０部とＬＢＫＰ（フリーネス５０１ｍｌＣＳＦ）５０部に変更した以外は、実施例１と同様にして紙を得た。
【００５１】
（実施例９）
使用するパルプをＮＢＳＰ（フリーネス４９５ｍｌＣＳＦ）１００部に変更した以外は、実施例１と同様にして紙を得た。
【００５２】
（実施例１０）
使用するパルプをＬＢＫＰ（フリーネス５０１ｍｌＣＳＦ）１００部に変更した以外は、実施例１と同様にして紙を得た。
【００５３】
（参考例１）
硫酸バンドの添加率を２．０部に変更した以外は、実施例２と同様にして紙を得た。
【００５４】
（比較例１）
硫酸バンドを無添加に変更した以外は、実施例１と同様にして紙を得た。
【００５５】
（比較例２）
硫酸バンドを無添加に変更した以外は、実施例２と同様にして紙を得た。
【００５６】
（比較例３）
アニオン性のグァガムの添加率を４．０部に変更した以外は、実施例１と同様にして紙を得た。
【００５７】
（比較例４）
アニオン性のグァガム１．０部をノニオン性のグァガム（商品名：メイプロイド５３０６、Ｄａｎｉｓｃｏ−Ｚａａｎｄａｍ−ＢＶ社製）１．０部に変更した以外は、実施例１と同様にして紙を得た。
【００５８】
（比較例５）
アニオン性のグァガム１．０部をカチオン性のグァガム（商品名：メイプボンド１１１、Ｄａｎｉｓｃｏ−Ｚａａｎｄａｍ−ＢＶ社製）１．０部に変更した以外は、実施例１と同様にして紙を得た。
【００５９】
（比較例６）
アニオン性のグァガムの添加率を０．５部に変更した以外は、実施例１と同様にして紙を得た。
【００６０】
（比較例７）
硫酸バンドを無添加に変更した以外は、実施例９と同様にして紙を得た。
【００６１】
各実施例、参考例及び比較例における紙料構成の概要を図１，２に、得られた紙の評価結果を図３にそれぞれ示す。尚、評価についてはそれぞれ以下の方法で行った。
【００６２】
＜比湿潤引張強度＞
ＪＩＳ  Ｐ  ８１３５：１９９８（紙及び板紙−湿潤引張強さ試験方法）に準拠して紙の一辺に沿う方向（縦方向）と、直角に対向する方向（横方向）のそれぞれについて湿潤引張強度を測定し、その平均値を米坪（ｇ／ｍ2）の値によって除した数値を比湿潤引張強度の値とした。
【００６３】
＜内部結合強度（インターナルボンド）＞
ＪＡＰＡＮ  ＴＡＰＰＩ  Ｎｏ．１８−２（紙及び板紙−内部結合強さ試験方法−第２部：インターナルボンドテスタ法）に規定された方法で測定した。
【００６４】
＜湿潤摩擦強度＞
摩擦部の重量が３００ｇになるように錘で調整した学振型摩擦堅牢度試験機（ＪＩＳ  Ｐ  ８１３６準拠  テスター産業株式会社製）を用い、実施例及び比較例で得られた紙の一方の面が試験面となるように試験機に固定する。摩擦部に、綿１００％のバイアステープ（商品名：ＣＰ２５  Ｈｉ−コットンＣＰ３４  ピュアコットン  色２９０、キャプテン株式会社製）を２３℃に調温した蒸留水に１分以上浸漬した後、バイアステープを搾らずに取り付ける。摩擦部を紙の試験面に接触させながら５往復させた後、紙及び摩擦部バイアステープを試験機から取り外す。取り外した紙及び摩擦部バイアステープを十分に乾燥後、紙の試験面の荒れや紙粉の脱落度合いについて、紙の試験面とバイアステープの摩擦した部分の両方を目視により確認し、以下の４段階で評価した。
◎：紙面の荒れ、紙粉の脱落が認められない。合格。
○：紙面の荒れ、紙粉の脱落がわずかに認められるが実用上問題ない。合格。
△：紙面の荒れ、紙粉の脱落が認められ実用上問題あり。不合格。
×：紙面の荒れ、紙粉の脱落が著しく実用上問題あり。不合格。
【００６５】
＜絵具適性＞
水彩画用紙では塗布した絵具が均一に広がることが機能として重視されている。この絵具適性の評価では絵具の広がり具合を目視で確認した。具体的には、紙の一方の面が試験面となるように木製のパネル板に固定し、２３℃に調温した蒸留水を平筆にて試験面に光沢が出るまで均一に塗布する。塗布した水が紙への吸収及び蒸発により半乾き（水による光沢が無くなった状態）になった後、直ちに、紙面から１ｃｍの高さから水彩用絵具（商品名：コバルトブルー、ホルベイン工業株式会社製）を蒸留水で１０倍に希釈した絵具水溶液を１ｍｌシリンジで１滴落下させ、自然乾燥させた後、絵具の広がり具合を目視にて確認し、以下の４段階で評価した。
◎：放射状に均一に滴下液端面から２ｃｍ以上広がる。合格。
○：放射状にほぼ均一に滴下液端面から１．５ｃｍ〜２ｃｍ広がる。合格。
△：放射状に滴下液端面から１ｃｍ以上広がるが、広がり方が不均一であり、実用上問題あり。不合格。
×：１ｃｍ未満しか広がらず、実用上問題あり。不合格。
【００６６】
図３から明らかなように、本発明の各実施例で得られた紙は、比湿潤引張強度（縦）が６．０Ｎｍ／ｇ以上かつ内部結合強度（インターナルボンド）が１２５ｍＪ以上であり、湿潤摩擦強度についても実用上問題無いものであった。また、コットンリンターパルプを配合した実施例１〜８の紙は、絵具適正にも優れ水彩画用紙として好適な紙であった。
【００６７】
これに対して、硫酸バンドを添加しなかった比較例１，２，７の紙は、絵具適性はあるものの、湿潤摩擦強度、内部結合強度、湿潤引張強度の何れについても実用に適さないものであった。これは、硫酸バンドを添加しなかったことにより各種抄紙薬品による効果が十分に得られなかったことが理由であると考えられる。
【００６８】
また、実施例４と参考例１の結果から明らかなように、グァガムに対して０．５倍よりも多い量の硫酸バンドを添加しても湿潤摩擦強度、内部結合強度、湿潤引張強度の更なる向上は見られないことに加え、抄紙系内がカチオン性に偏ることにより汚れの要因となることから、操業性と経済面の双方から好ましくないことが明らかである。
【００６９】
また、実施例１，２と比較例３，６の結果から、ポリアミドエピクロロヒドリン系のエポキシ樹脂とグァガムの添加比率は、重量比率で１：１〜１：２の範囲であることが好ましい。比較例６のようにグァガムの添加率がポリアミドエピクロロヒドリン系のエポキシ樹脂の添加率に対し重量比率で１より少なくなると、湿潤摩擦強度、内部結合強度、湿潤引張強度の何れについても劣るものとなる。逆に、比較例３のようにグァガムの添加率がポリアミドエピクロロヒドリン系のエポキシ樹脂の添加率に対し重量比率で２を超えると、パルプスラリーの電位が過剰なマイナスに偏り原料薬品の定着が悪化し、特に、内部結合強度の低下につながった。
【００７０】
さらに、実施例２，５と比較例４，５の結果から明らかなように、ポリアミドエピクロロヒドリン系のエポキシ樹脂との併用にはアニオン性又は両性のグァガムが必要となる。これは、カチオン性であるポリアミドエピクロロヒドリン系のエポキシ樹脂とアニオン性又は両性であるグァガムとが好適に結合し紙力を向上させる為である。
【産業上の利用可能性】
【００７１】
本発明によれば、良好な湿潤摩擦強度と内部結合強度とを有する紙を製造することができ、このような紙は水彩画用紙としても好適である。
【図１】
0006462617.tif 000002
【図２】
0006462617.tif 000003
【図３】
0006462617.tif 000004